(57)【要約】【課題】  肉盛溶接を用いて高さが高い突起を容易に形成することができる突起付き鋼管の製造方法および突起付き鋼管を提供する。【解決手段】  鋼管１の内面に突起を周方向に形成するには、まず、鋼管１を横向きに置き、この鋼管１の内面のうちの下側の位置に、一対の当て板２、２を配置する。次に、鋼管１の外側に位置する溶接装置のブームを鋼管１内に挿入し、ブームの先端部に設けられた溶接トーチ５の溶接ワイヤ６を、これらの一対の当て板２、２の間に挿入する。そして、鋼管１を周方向に回転させながら、鋼管１の内面と当て板２、２とにより形成された空間内でアークを発生させ下向きの肉盛溶接を行う。【選択図】      図２
2005193245.tif 000002
【特許請求の範囲】
【請求項１】
鋼管の内面または外面に肉盛溶接により突起を形成して突起付き鋼管を製造する方法であって、
鋼管の内面または外面に一対の当て板を間隔をおいて配置し、これらの当て板を鋼管の内面または外面に対し相対移動させつつ、これらの当て板間に肉盛溶接することを特徴とする突起付き鋼管の製造方法。
【請求項２】
高さが６ｍｍ以上、幅が５ｍｍ以上、側部と鋼管の内面または外面とのなす角度が６０〜９０°で、側部に直線部を有し、上部が曲線となる断面形状の突起を形成することを特徴とする請求項１に記載の突起付き鋼管の製造方法。
【請求項３】
高さが６ｍｍ以上、幅が５ｍｍ以上、側部と鋼管の内面または外面とのなす角度が６０〜９０°で、側部に直線部を有し、上部が曲線となる断面形状の突起を有することを特徴とする突起付き鋼管。
【発明の詳細な説明】
【技術分野】
【０００１】
本発明は、肉盛溶接を用いる突起付き鋼管の製造方法および突起付き鋼管に関する。
【背景技術】
【０００２】
土木あるいは建築分野において、鋼管にコンクリートを充填したり、鋼管をコンクリートの内部に埋め込む合成構造が建築用柱や基礎杭などに用いられている。これらの鋼管とコンクリートとの合成構造においては、鋼管とコンクリートとの付着力を高めるために、鋼管の表面に突起を設けることが行われている。
鋼管の表面に突起を形成する方法の一つとして、肉盛溶接が従来から用いられている。例えば、コンクリート充填鋼管柱に用いる突起付き鋼管を製造する方法として、円形鋼管の内面の柱梁仕口部相当箇所に、炭酸ガスシールドアーク溶接やＭＩＧ溶接等によりスパイラル状に肉盛溶接ビードを形成することが提案されている（例えば、特許文献１参照）。この場合、形成する肉盛溶接ビードは、立ち上がり角度が４５°程度で、高さが１．５〜２．５ｍｍ、幅が３．０〜５．０ｍｍとされる。
【０００３】
また、同じく、コンクリート充填鋼管柱の製造方法として、高さの高い突起を形成するために、炭酸ガスシールド溶接等により台形断面または山形断面の螺旋状の肉盛溶接突起を形成することが提案されている（例えば、特許文献２参照）。この場合、目標とする突起形状寸法は、高さが５〜６ｍｍ、底幅が８〜１５ｍｍ、天端幅（台形断面の場合）が４〜１０ｍｍ、突起間隔が高さの５〜１５倍であることが記載されている。
【０００４】
また、管路を構成する鋳鉄管体の外面に係止部となる帯状の周突起を設ける場合などのように、パイプ外面に帯状の周突起を肉盛溶接で連続的に設ける際に、内部に冷却部を有する銅または黒鉛製の壁板部材を用い、この壁板部材の直角面とパイプ外面をすみ肉溶接するようにして肉盛溶接し、片側面がパイプ外面と直角を成す肉盛溶接部を形成することが提案されている（例えば、特許文献３参照）。
【０００５】
【特許文献１】特開平８−１０９４３号公報
【特許文献２】特開平８−１５８５３８号公報
【特許文献３】実公昭５８−３６４６９号公報
【発明の開示】
【発明が解決しようとする課題】
【０００６】
しかしながら、特許文献１および特許文献２に記載の方法で、下向きで肉盛溶接すると、図４に示すように、溶融金属に作用する重力により溶融金属が広がってしまい、形成される突起（肉盛溶接ビード）の高さと幅の関係が自ずから制限される。突起の高さを高くするために溶接入熱を多くして溶融金属量を増すことも考えられるが、高さが高くなると同時に幅方向にも広がり、溶接金属量が増えて経済的でないばかりか、鋼管の母材に与える熱影響が大きくなり、材質の劣化が起こる可能性がある。特許文献２には、高さが高い肉盛溶接突起を形成することが記載されているが、同文献に記載の溶接条件で肉盛溶接しても、図４に示すような扁平な山形断面の肉盛溶接突起しか得られない。
また、特許文献３に記載の方法は、片側面が垂直の周突起を形成する方法であり、高さが高い突起を得るためには溶接時間がかかる上に、大量の溶接金属を必要とする。
【０００７】
本発明は、このような事情に鑑みて為されたもので、肉盛溶接を用いて高さが高い突起を容易にかつ経済的に形成することができる突起付き鋼管の製造方法および突起付き鋼管を提供することを目的とする。
【課題を解決するための手段】
【０００８】
前記課題を解決するために、請求項１に記載の突起付き鋼管の製造方法は、鋼管の内面または外面に肉盛溶接により突起を形成して突起付き鋼管を製造する方法であって、鋼管の内面または外面に一対の当て板を間隔をおいて配置し、これらの当て板を鋼管の内面または外面に対し相対移動させつつ、これらの当て板間に肉盛溶接することを特徴とする。
【０００９】
また、請求項２に記載の突起付き鋼管の製造方法は、請求項１に記載の発明において、高さが６ｍｍ以上、幅が５ｍｍ以上、側部と鋼管の内面または外面とのなす角度が６０〜９０°で、側部に直線部を有し、上部が曲線となる断面形状の突起を形成することを特徴とする。
【００１０】
また、請求項３に記載の突起付き鋼管は、高さが６ｍｍ以上、幅が５ｍｍ以上、側部と鋼管の内面または外面とのなす角度が６０〜９０°で、側部に直線部を有し、上部が曲線となる断面形状の突起を有することを特徴とする。
【発明の効果】
【００１１】
請求項１に記載の突起付き鋼管の製造方法によれば、高さが高い突起を容易に形成することができる。
【００１２】
請求項２に記載の突起付き鋼管の製造方法によれば、１回の溶接により、側部に直線部を有し、上部が曲線となる断面形状の高さが高い突起を容易に、かつ溶接金属量も最小限として経済的に形成することができる。
【００１３】
請求項３に記載の突起付き鋼管によれば、例えば内面突起付き鋼管にコンクリートを充填してコンクリート充填鋼管とすると、突起高さが高いので、突起の間隔を少なくしても鋼管とコンクリートとの十分な付着力を得ることができる。本発明のように突起高さを６ｍｍ以上とすることにより、突起間隔を大きくすることができるので、突起の条数（突起が螺旋状の場合は巻き数）を減らすことができ、突起形成に要する工数もコストも大きく低減することができる。また、基礎用の場所打ち鋼管コンクリート杭などの場合には、突起高さが高いので、コンクリート打設の際に、ベントナイトなどの孔壁安定液の付着力に対する影響を軽減することができる。外面突起付き鋼管についても同様の効果を得ることができる。
また、鋼管の内面または外面と突起の側部とのなす角度が小さすぎると、コンクリートが滑ってしまい、また９０°以上では溶接終了後に当て板を取り外すことが困難となるが、本発明のようにこの角度を６０〜９０°とするとこれらの問題が生じない。
また、突起の断面形状が全体に円弧状の場合は、コンクリートが滑る可能性があり、また突起の断面形状が台形状のように上部が直線の場合は、側面と上面との交差部に応力集中が起こりやすく付着力を低下させる可能性があるが、本発明のように、側部に直線部を有し、上部が曲線となる断面形状の突起にすると、これらの問題を回避できる。
【発明を実施するための最良の形態】
【００１４】
以下、図面を参照して本発明の実施の形態を説明する。
図１および図２は、本発明の実施の形態に係る突起付き鋼管の製造方法を示す図であって、図１は側断面図、図２は要部の拡大斜視図である。
これらの図に示すように、鋼管の内面に突起を周方向に形成するには、まず、鋼管１を横向きに置き、この鋼管１の内面のうちの下側の位置に、一対の当て板２、２を配置する。この当て板２には、通常水冷銅板（水冷式銅板）が用いられるが、セラミック製のものなども用いることができる。この当て板２の底面は鋼管１の内面に沿った円弧状に形成されている。一対の当て板２、２は、鋼管１の内面に間隔をおいて平行に配置される。
【００１５】
次に、鋼管１の外側に位置する溶接装置３のブーム４を鋼管１内に挿入し、ブーム４の先端部に設けられた溶接トーチ５の溶接ワイヤ６を、これらの一対の当て板２、２の間に挿入する。そして、鋼管１を周方向に回転させながら、鋼管１の内面と当て板２、２とにより形成された空間内でアークを発生させ下向きの肉盛溶接を行う。当て板２、２は、ブーム４等に支持されている。溶接には、炭酸ガスアーク溶接、ＭＡＧ溶接あるいはＭＩＧ溶接等のガスメタルアーク溶接などを適宜用いることができる。
【００１６】
肉盛溶接する空間を形成する当て板２の側面は、断面形状の側部に直線部を有する突起を形成するために、平面に仕上げることが必要である。鋼管１の内面に形成する突起の側面と鋼管１の内面との成す角度（立ち上がり角度）が所定の鋭角を形成するようにするために、当て板２の側面に所定の角度をつけることもできる。この当て板２の側面の角度が９０°を超えると、溶接終了後に当て板２を取り外すことが困難となるので、例えば、６０〜９０°程度に設定される。
当て板２の高さは、形成する突起の高さ以上の高さが必要であるが、あまり高いと当て板の費用が余分に掛かり、また溶接アークが見えにくくなり、作業性が悪くなるので、適当な高さにするのが好ましい。
当て板２、２の間隔は、狭すぎると溶接アークによる損傷を生じるので、５mm程度以上とする必要があるが、広すぎると余分な溶接材料が必要となり、経済性が低くなるので、あまり広すぎる事は好ましくない。鋼管１の内面に形成される突起の幅は、これらの当て板２、２の間隔とほぼ等しいものとなる。
【００１７】
鋼管１の内面に連続した突起を得るために、鋼管１を回転させるなどして、鋼管１の内面と溶接トーチ５および一対の当て板２、２とを相対的に移動させる必要があるが、このとき当て板２、２の長さが短いと、溶融金属が横（当て板２の長さ方向）の開口部から流出する。一方、当て板２、２が長すぎると、溶融金属が凝固して形成された突起の側面と当て板２との摩擦力が大きくなり、安定した移動が困難になるとともに、鋼管１内面と当て板２との密着性を保つことが困難になるので、適当な長さにする必要がある。当て板２の長さは、通常２５ｍｍ程度以上、１２０ｍｍ程度以下が必要であり、作業性を考慮すると１００ｍｍ程度以下が好ましく、８０ｍｍ程度以下がさらに好ましい。
【００１８】
突起高さを高くするために、多層盛により突起を形成する方法もあるが、溶接作業時間が掛かること、当て板２、２の位置を既存の突起の位置に正確に合わせるための時間が余分に必要なこと、および当て板２、２の側面と既存の突起の側面との摩擦力が大きく、作業性が悪くなることから、１回の溶接で必要な突起高さを得ることが好ましい。このためには、溶接電流を３５０〜６００Ａ、溶接電圧を２７〜４５Ｖ、溶接速度を２０〜１００ｃｍ／ｍｉｎにして溶接することが好ましい。
【００１９】
薄い肉厚の鋼管に突起を形成する場合には、溶け落ちを防ぐためや熱変形を少なくするために、出来るだけ浅い溶け込みにすることが好ましい。このためには溶接電圧を上げる、溶接トーチ５の角度を後退角にする、登り坂溶接とする、あるいはコールドワイヤを用いるなどの方法がある。
また、溶接金属量を増やし突起高さを高くするためには、コールドワイヤ法やホットワイヤ法が有効である
【００２０】
この突起付き鋼管の製造方法により、鋼管１の内面に、図３に示すような高さの高い突起Ｔ、すなわち幅Ｂが５ｍｍ以上、高さＨが６ｍｍ以上、鋼管１の内面と突起Ｔの側面の成す角度（立ち上がり角度）αが６０〜９０°で両側の側部に直線部を有しかつ上面が曲面の山形断面の突起Ｔを、１回の溶接により、周方向に容易に形成することができる。
この突起Ｔを鋼管１の内面に形成するには、まず、高さが形成する突起Ｔの高さより少し高く、長さが２５〜８０ｍｍ、側面が鋼管１の内面との成す角度が６０〜９０°になるように設定されているとともに、側面が平面またはほぼ平面で、底面が鋼管１の内面に沿った円弧状に形成された水冷銅板からなる一対の当て板２、２を、鋼管１の内面のうちの下側の位置に、間隔をおいて平行に置く。この当て板２、２の間隔は、突起Ｔの幅に応じて決定すれば良いが、必要に応じて熱収縮代を考慮してやや広めになるようにしても良い。
次に、鋼管１を周方向に回転させながら、鋼管１の内面と当て板２、２とにより形成された空間内で、溶接電流を３５０〜６００Ａ、溶接電圧を２７〜４５Ｖ、溶接速度を２０〜１００ｃｍ／ｍｉｎにして、下向きの炭酸ガスアーク溶接により肉盛溶接を行う。
【００２１】
このようにして突起Ｔが内面に形成された突起付き鋼管にコンクリートを充填してコンクリート充填鋼管杭とすると、突起高さが高いので、突起の間隔を少なくしても鋼管とコンクリートとの十分な付着力を得ることができる。現状用いられている突起付き鋼管の突起間隔は４０ｍｍ程度であるが、本発明のように突起高さを６ｍｍ以上とすることにより突起間隔を大きくすることができ、良好な応力伝達領域にある突起間隔と高さの比１０〜２０にして、突起間隔を９０ｍｍ以上とすることも可能となる。突起間隔を大きくすることができるので、突起の条数（突起が螺旋状の場合は巻き数）を減らすことができ、突起形成に要する工数もコストも大きく低減することができる。また、突起高さが高いので、コンクリート打設の際のベントナイトなどの孔壁安定液の付着力に対する影響を軽減することができる。
また、鋼管１内面と突起Ｔの側面のなす角度αが小さすぎると、コンクリートが滑ってしまい、また９０°以上では溶接終了後に当て板２、２を取り外すことが困難となるが、この角度αを６０〜９０°とするとこれらの問題を回避できる。
また、突起の断面形状が全体に円弧状の場合は、コンクリートが滑る可能性がある。また、突起の断面形状が台形状のように上部が直線の場合は、側面と上面との交差部に応力集中が起こりやすく付着力を低下させる可能性がある。突起Ｔでは、断面の側部に直線部を有する形状で、上部を曲線としたので、これらの問題が生じない。
【００２２】
なお、上述の実施の形態では、当て板２、２および溶接トーチ５を鋼管１の内面に対して相対移動させるために、鋼管１を回転させたが、これに代えて、鋼管１を回転させないで、当て板２、２および溶接トーチ５を移動させるようにしてもよい。
また、鋼管１の内面に螺旋条の突起を形成したい場合には、鋼管１を回転させながら、鋼管１を鋼管１の軸線方向に移動させても良いし、あるいは鋼管１を回転させながら、当て板２、２および溶接トーチ５を鋼管１の軸線方向に移動させても良い。
また、一度に複数の突起を形成したい場合は、複数の溶接トーチ５および各溶接トーチ５の両側に配置された当て板２、２を用いれば良い。
また、突起は連続的にも断続的にも形成することができる。
また、本発明は、鋼管の外側に突起を形成する場合にも適用することができる。
【実施例】
【００２３】
以下、本発明を実施例により具体的に説明する。
まず、長さが６０ｍｍ、高さが１０ｍｍ、幅が２０ｍｍの水冷銅板からなる当て板２、２を内径が７８２ｍｍの鋼管１の内面のうちの下側の位置に、８ｍｍの間隔をおいて平行に置いた。
次に、鋼管１を周方向に回転させながら、鋼管１の内面と当て板２、２とにより形成された空間内で、溶接電流を４３０Ａ、溶接電圧を３１Ｖ、溶接速度を４０ｃｍ／ｍｉｎ、溶接ワイヤ径１．６ｍｍ、コールドワイヤ径１．６ｍｍで、下向きの炭酸ガスアーク溶接により肉盛溶接を行い、突起高さＨが約９ｍｍ、幅Ｂが約８ｍｍ、立ち上がり角度αが約９０°の側面が平坦かつ上面が曲面の幅に比べて高さの高い山形断面の突起Ｔを、１回の溶接で、周方向に容易に形成することができた。
【図面の簡単な説明】
【００２４】
【図１】本発明の実施の形態に係る突起付き鋼管の製造方法を示す側断面図である。
【図２】図１の要部の拡大斜視図である。
【図３】本発明の実施の形態に係る突起の断面図である。
【図４】従来の突起付き鋼管の製造方法の場合の突起の断面図である。
【符号の説明】
【００２５】
１    鋼管
２    当て板
３    溶接装置
４    ブーム
５    溶接トーチ
６    溶接ワイヤ
Ｔ    突起
Ｂ    突起の幅
Ｈ    突起の高さ
α    突起の側面と鋼管の内面とのなす角度（立ち上がり角度）
【図１】
2005193245.tif 000003
【図２】
2005193245.tif 000004
【図３】
2005193245.tif 000005
【図４】
2005193245.tif 000006